(57)【要約】【課題】特に耐筆記性などの耐久性を向上させた透明導電性積層フィルムを提供する。【解決手段】  透明なプラスチックフィルムからなる基材層（Ａ）上の一方の面に０．２μｍ以上２０μｍ以下のハードコート層（Ｈ）、反対の面に重合可能なアクリル系のモノマーまたはモノマーとオリゴマーとの混合物（ｂ）を硬化してなる厚さ０．１μｍ以上２０μｍ以下の被膜層（Ｂ）、前記被膜層（Ｂ）上に透明導電膜層（Ｃ）が積層されてなり、前記被膜層（Ｂ）を形成する前記重合可能なアクリル系のモノマーまたはモノマーとオリゴマーとの混合物（ｂ）の硬化収縮率が０．２％以上１０％以下であることを特徴とする透明導電性積層フィルム。【選択図】図１
2010173137.tif 000002
【特許請求の範囲】
【請求項１】
透明なプラスチックフィルムからなる基材層（Ａ）上の一方の面に０．２μｍ以上２０μｍ以下のハードコート層（Ｈ）、反対の面に重合可能なアクリル系のモノマーまたはモノマーとオリゴマーとの混合物（ｂ）を硬化してなる厚さ０．１μｍ以上２０μｍ以下の被膜層（Ｂ）、前記被膜層（Ｂ）上に透明導電膜層（Ｃ）が積層されてなり、前記被膜層（Ｂ）を形成する前記重合可能なアクリル系のモノマーまたはモノマーとオリゴマーとの混合物（ｂ）の硬化収縮率が０．２％以上１０％以下であることを特徴とする透明導電性積層フィルム。
【請求項２】
前記被膜層（Ｂ）が、真空蒸着装置内において、前記重合可能なアクリル系のモノマーまたはモノマーとオリゴマーとの混合物（ｂ）を蒸発源に滴下して気化させて形成され、紫外線または電子線を照射することで硬化されていることを特徴とする請求項１に記載の透明導電性積層フィルム。
【請求項３】
前記重合可能なアクリル系のモノマーまたはモノマーとオリゴマーとの混合物（ｂ）が、モノアクリレートおよびジアクリレートから選択された少なくとも１つを含有していることを特徴とする請求項１または２に記載の透明導電性積層フィルム。
【請求項４】
前記重合可能なアクリル系のモノマーまたはモノマーとオリゴマーとの混合物（ｂ）における前記モノアクリレートおよび前記ジアクリレートの合計の含有率が５０重量％以上であることを特徴とする請求項３に記載の透明導電性積層フィルム。
【請求項５】
前記基材層（Ａ）と前記透明導電膜層（Ｃ）の間に、１層または複数層からなる無機物または有機物薄膜層（Ｄ）と前記被膜層（Ｂ）が交互に積層され、「Ｃ／（Ｂ／Ｄ）×ｎ／Ｂ／Ａ」、「Ｃ／（Ｂ／Ｄ）×ｎ／Ａ」、「Ｃ／（Ｄ／Ｂ）×ｎ／Ｄ／Ａ」もしくは「Ｃ／（Ｄ／Ｂ）×ｎ／Ａ」（ｎは１以上の整数）という構成になっていることを特徴とする請求項１〜４のいずれかに記載の透明導電性積層フィルム。
【請求項６】
前記無機物または有機物薄膜層（Ｄ）が、酸化珪素（ＳｉＯｘ）からなる層を含むことを特徴とする請求項１〜５のいずれかに記載の透明導電性積層フィルム。
【請求項７】
前記透明導電膜層（Ｃ）に隣接している前記被膜層（Ｂ）もしくは前記無機物または有機物薄膜層（Ｄ）の表面が、プラズマ処理されていることを特徴とする請求項１〜６のいずれかに記載の透明導電性積層フィルム。
【請求項８】
直径８ｍｍのポリアセタールペンを用いて、２５０ｇ荷重で１０万往復（３往復／１秒、片道距離３５ｍｍ）した後、等間隔に電圧測定を行い、直線近似した値と実測値とのズレが１．０％以下となる、請求項１〜７のいずれかに記載の透明導電性積層フィルム。
【発明の詳細な説明】
【技術分野】
【０００１】
本発明は、液晶ディスプレイ等の表示素子、タッチパネル等の表示入出力装置、太陽電池変換素子等に使用される透明導電性積層フィルムに関する。
【背景技術】
【０００２】
近年、ディスプレイ画面を指で触ったり、ペンで押圧するだけで入力できる透明タッチパネルが普及している。このタッチパネルには、透明導電性フィルムが使われている。タッチパネルの電圧感知方法は、アナログ式とマトリックス式がある。前者のアナログ式は、両端に電極を備えた２枚の透明導電性基体をスペーサーを介して対向配置させ、上下の電極に電圧を印加して押圧位置の電圧値をＸ−Ｙ座標の位置として検知する。後者のマトリックス式は、導電層をストリップ状に形成した２枚の透明導電性基体をマトリックス状に配列し、各々の電極により押圧位置を検知する。
【０００３】
通常のタッチパネル用透明導電性層は、液晶表示素子の最上層に重ね合わせて用いられ、基本的にはガラスもしくは高分子フィルムに導電層（主にＩＴＯ膜）を積層した構成を有している。一般的には、少なくとも可視光の透過率が８０％以上であり、表面抵抗が数ｋΩから数百Ω／□であり、かつ耐筆記性に優れることが要求される。
【０００４】
特許文献１（特開平１０−７１６６７号公報）では、薬品性及び剛性に優れており、ガラス基板を使用したものより軽量で、液晶ディスプレイ製造の際にガラス基板プロセスを利用することが可能で、耐衝撃性にも優れた透明導電性シートを提供する目的で、光硬化性樹脂シートの表面に透明導電膜を形成した透明導電性シートが開示されている。
【０００５】
ところで従来の導電膜層としては、酸化インジウム、酸化錫に酸化珪素や酸化アルミニウム等をドープしたもの、酸化インジウム、酸化錫に窒素をドープしたものがある（特許文献２：特開平１１−１１０１１０号公報）。しかしながら、単に透明導電膜層を透明高分子基体上に形成しただけでは、アナログ用途として求められる２５０ｇ荷重１０万文字筆記テストには耐えられない。
【先行技術文献】
【特許文献】
【０００６】
【特許文献１】特開平１０−７１６６７号公報
【特許文献２】特開平１１−１１０１１０号公報
【発明の概要】
【発明が解決しようとする課題】
【０００７】
従来の透明導電性基体は、先にも述べたように、基本的にはガラスもしくは高分子フィルム／導電層（主にＩＴＯ膜）の層構成を有する。ガラス基体を用いる場合は、基体を高温に加熱する事により化学的に安定な透明導電膜層を形成し、耐筆記性および密着性に優れるが、割れる、重い、厚いといった問題がある。一方、プラスチックフィルムなどの高分子基体（高分子フィルム）を用いる場合は、ガラス基体のような問題は生じない。しかしながら、光学的に等方性な透明高分子基体を使用すると、透明導電膜層を形成する際の温度は高分子基体の耐熱温度に制限され、低温化せざるを得ない。
【０００８】
そのため、プラスチックフィルム基材上に、耐筆記性および密着性に優れた透明導電膜層を形成するのは容易でない。さらに、高分子基体として従来提案されているものを用いた場合、光等方性、透明性、耐熱性、耐薬品性、密着性などの要求性能を全て満たすことは難しい。本発明では、上記要求性能を満たすとともに、特に耐筆記性などの耐久性を向上させた透明導電性積層フィルムの提供が課題である。
【課題を解決するための手段】
【０００９】
請求項１に記載の発明は、透明なプラスチックフィルムからなる基材層（Ａ）上の一方の面に０．２μｍ以上２０μｍ以下のハードコート層（Ｈ）、反対の面に重合可能なアクリル系のモノマーまたはモノマーとオリゴマーとの混合物（ｂ）を硬化してなる厚さ０．１μｍ以上２０μｍ以下の被膜層（Ｂ）、前記被膜層（Ｂ）上に透明導電膜層（Ｃ）が積層されてなり、前記被膜層（Ｂ）を形成する前記重合可能なアクリル系のモノマーまたはモノマーとオリゴマーとの混合物（ｂ）の硬化収縮率が０．２％以上１０％以下であることを特徴とする透明導電性積層フィルムである。
請求項２に記載の発明は、前記被膜層（Ｂ）が、真空蒸着装置内において、前記重合可能なアクリル系のモノマーまたはモノマーとオリゴマーとの混合物（ｂ）を蒸発源に滴下して気化させて形成され、紫外線または電子線を照射することで硬化されていることを特徴とする請求項１に記載の透明導電性積層フィルムである。
請求項３に記載の発明は、前記重合可能なアクリル系のモノマーまたはモノマーとオリゴマーとの混合物（ｂ）が、モノアクリレートおよびジアクリレートから選択された少なくとも１つを含有していることを特徴とする請求項１または２に記載の透明導電性積層フィルムである。
請求項４に記載の発明は、前記重合可能なアクリル系のモノマーまたはモノマーとオリゴマーとの混合物（ｂ）における前記モノアクリレートおよび前記ジアクリレートの合計の含有率が５０重量％以上であることを特徴とする請求項３に記載の透明導電性積層フィルムである。
請求項５に記載の発明は、前記基材層（Ａ）と前記透明導電膜層（Ｃ）の間に、１層または複数層からなる無機物または有機物薄膜層（Ｄ）と前記被膜層（Ｂ）が交互に積層され、「Ｃ／（Ｂ／Ｄ）×ｎ／Ｂ／Ａ」、「Ｃ／（Ｂ／Ｄ）×ｎ／Ａ」、「Ｃ／（Ｄ／Ｂ）×ｎ／Ｄ／Ａ」もしくは「Ｃ／（Ｄ／Ｂ）×ｎ／Ａ」（ｎは１以上の整数）という構成になっていることを特徴とする請求項１〜４のいずれかに記載の透明導電性積層フィルムである。
請求項６に記載の発明は、前記無機物または有機物薄膜層（Ｄ）が、酸化珪素（ＳｉＯｘ）からなる層を含むことを特徴とする請求項１〜５のいずれかに記載の透明導電性積層フィルムである。
請求項７に記載の発明は、前記透明導電膜層（Ｃ）に隣接している前記被膜層（Ｂ）もしくは前記無機物または有機物薄膜層（Ｄ）の表面が、プラズマ処理されていることを特徴とする請求項１〜６のいずれかに記載の透明導電性積層フィルムである。
請求項８に記載の発明は、直径８ｍｍのポリアセタールペンを用いて、２５０ｇ荷重で１０万往復（３往復／１秒、片道距離３５ｍｍ）した後、等間隔に電圧測定を行い、直線近似した値と実測値とのズレが１．０％以下となる、請求項１〜７のいずれかに記載の透明導電性積層フィルムである。
【発明の効果】
【００１０】
本発明によれば、透明なプラスチックフィルムからなる基材層（Ａ）上の一方の面に０．２μｍ以上２０μｍ以下のハードコート層（Ｈ）、反対の面に重合可能なアクリル系のモノマーまたはモノマーとオリゴマーとの混合物（ｂ）を硬化してなる厚さ０．１μｍ以上２０μｍ以下の被膜層（Ｂ）、前記被膜層（Ｂ）上に透明導電膜層（Ｃ）が積層されてなり、前記被膜層（Ｂ）を形成する前記重合可能なアクリル系のモノマーまたはモノマーとオリゴマーとの混合物（ｂ）の硬化収縮率が０．２％以上１０％以下であることを特徴としているので、引張りなどの外部応力に対して耐久性を上げることができる。例えば、直径８ｍｍのポリアセタールペンを用いて、２５０ｇ荷重で１０万往復（３往復／１秒、片道距離３５ｍｍ）した後、等間隔に電圧測定を行い、直線近似した値と実測値とのズレが１．０％以下とする事が出来る。
とくに、前記被膜層（Ｂ）が、真空蒸着装置内において、前記重合可能なアクリル系のモノマーまたはモノマーとオリゴマーとの混合物（ｂ）を蒸発源に滴下して気化させて形成され、紫外線または電子線を照射することで硬化されている場合は、真空蒸着装置内での効率的な連続生産が可能となり、生産コストを低減できる効果がある。
【図面の簡単な説明】
【００１１】
【図１】本発明にかかる、透明導電性積層フィルムの一例の断面図である。
【図２】本発明にかかる、透明導電性積層フィルムの一例の断面図である。
【図３】リニアリティ測定法を説明するためのグラフである。
【図４】リニアリティ測定をする状態を示す模式的断面図である。
【図５】リニアリティ測定をする状態を示す模式的平面図である。
【発明を実施するための形態】
【００１２】
以下、本発明の透明導電性積層フィルムを実施するための形態を、図面に沿って説明する。図１は、本発明の透明導電性積層フィルムの断面図である。
基材層（Ａ）の一方の面にハードコート層（Ｈ）、反対の面に、被膜層（Ｂ）、透明導電膜層（Ｃ）が順次積層されている。
【００１３】
本発明の透明導電性積層フィルムにおいて、基材層（Ａ）は透明なプラスチックフィルムからなっている。透明なプラスチックフィルムとしては、例えば、ポリエチレンテレフタレート、ポリエチレンナフタレートなどのポリエステルフィルム、ポリエチレン、ポリプロピレンなどのポリオレフィンフィルム、ポリスチレンフィルム、ポリアミドフィルム、ポリ塩化ビニルフィルム、ポリカーボネートフィルム、ポリアクリルニトリルフィルム、ポリイミドフィルム、ポリ乳酸などの生分解性プラスチックフィルムがある。その他ホモポリマーとして、ポリエーテルサルフォン、ポリアリレート、ポリアクリレート、ポリサルフォン等、およびこれら樹脂のモノマーと共重合可能なモノマーとのコポリマー等から成るプラスチックフィルムなどがある。
【００１４】
これらの透明なプラスチックフィルムは、延伸、未延伸のどちらでもよいが、機械的強度や寸法安定性などが優れたものが好ましい。特に、耐熱性や寸法安定性などの面から、二軸方向に延伸したポリエチレンテレフタレートが好ましく用いられる。また、透明なプラスチックフィルムの内部もしくは表面上に、帯電防止剤、紫外線防止剤、可塑剤、滑剤等、硬化剤、ハードコート剤、防湿コート剤、ガスバリアコート剤、腐食剤などを添加もしくは積層してもよい。また、反射防止層をさらに積層しても良い。さらに、透明なプラスチックフィルムにおいて、他の層を積層する側の表面には、密着性をよくするために、コロナ処理、低温プラズマ処理、イオンボンバード処理、薬品処理、溶剤処理など、または、アンカーコートなどの公知の表面処理を施してもよい。基材層（Ａ）の厚みに特に制限は無いが、タッチパネル用途を考慮した場合、１０〜２５０μｍ程度が好ましい。
【００１５】
ハードコート層（Ｈ）は、透明性を有し、適度な硬度があれば特に限定はされない。電離放射線や紫外線照射による硬化型樹脂や熱硬化性の樹脂が使用できる。硬化型樹脂は、加工速度の速さ、支持体への熱のダメージの少なさから、特に活性エネルギー線（紫外線や電子線）硬化型樹脂を用いることが好ましい。このような紫外線硬化型樹脂としては、例えば、多価アルコールのアクリル酸またはメタクリル酸エステルのような多官能性のアクリレート樹脂、ジイソシアネート、多価アルコール及びアクリル酸またはメタクリル酸のヒドロキシアルキルエステル等から合成されるような多官能性ウレタンアクリレート樹脂などを挙げることができる。さらに、アクリレート系の官能基を有するポリエーテル樹脂、ポリエステル樹脂、エポキシ樹脂、アルキッド樹脂、スピロアセタール樹脂、ポリブタジエン樹脂、ポリチオールポリエン樹脂等も必要に応じて好適に使用することができる。
また、上記樹脂の反応性希釈剤としては、比較的低粘度であるヘキサンジオールジ（メタ）アクリレート、トリプロピレングリコールジ（メタ）アクリレート、ジエチレングリコールジ（メタ）アクリレート、ペンタエリストールトリ（メタ）アクリレート、ペンタエリストールテトラ（メタ）アクリレート、トリメチロールプロパントリ（メタ）アクリレート、ジペンタエリストールヘキサ（メタ）アクリレート、ネオペンチルグリコールジ（メタ）アクリレート等の２官能以上のモノマー及びオリゴマー並びに単官能モノマー、例えばＮ−ビニルピロリドン、エチル（メタ）アクリレート、プロピル（メタ）アクリレート、イソプロピル（メタ）アクリレート、ブチル（メタ）アクリレート、ヘキシル（メタ）アクリレート、イソオクチル（メタ）アクリレート、２−ヒドロキシエチル（メタ）アクリレート、シクロヘキシル（メタ）アクリレート、ノニルフェニル（メタ）アクリレート、テトラヒドロフルフリル（メタ）アクリレート及びそのカプロラクトン変性物等の誘導体、あるいは、スチレン、α―メチルスチレン、アクリル酸等及びそれらの混合物、等を使用することができる。
上記樹脂を硬化する活性エネルギー線が紫外線である場合には、光増感剤（ラジカル重合開始剤）を添加する必要が有り、ベンゾイン、ベンゾインメチルエーテル、ベンゾインエチルエーテル、ベンゾインイソプロピルエーテル、ベンジルメチルケタールなどのベンゾインとそのアルキルエーテル類；アセトフェノン、２，２−ジメトキシ−２−フェニルアセトフェノン、１−ヒドロキシシクロヘキシルフェニルケトン、などのアセトフェノン類；メチルアントラキノン、２−エチルアントラキノン、２−アミルアントラキノンなどのアントラキノン類；チオキサントン、２，４−ジエチルチオキサントン、２，４−ジイソプロピルチオキサントンなどのチオキサントン類；アセトフェノンジメチルケタール、ベンジルジメチルケタールなどのケタール類；ベンゾフェノン、４，４−ビスメチルアミノベンゾフェノンなどのベンゾフェノン類及びアゾ化合物等が有る。これらは単独または２種以上の混合物として使用でき、さらにはトリエタノールアミン、メチルジエタノールアミンなどの第３級アミン；２−ジメチルアミノエチル安息香酸、４−ジメチルアミノ安息香酸エチルなどの安息香酸誘導体などの光開始助剤などと組み合わせて使用することができる。
上記の光増感剤（ラジカル重合開始剤）や光開始助剤の使用量は、前記樹脂組成物の重合性成分１００重量部に対して０．５〜２０重量部、好ましくは１〜１５重量部である。
また、ハードコーコート層（Ｈ）には、必要に応じて公知の一般的な塗料添加剤を配合することができる。例えばレベリング、表面スリップ性等を付与するシリコーン系、フッ素系の添加剤は硬化膜表面の傷つき防止性に効果が有ることに加えて、活性エネルギー線として紫外線を利用する場合は前記添加剤の空気界面へのブリードによって、酸素による樹脂の硬化阻害を低下させることができ、低照射強度条件下に於いても有効な硬度度合を得ることができる。上記塗料添加剤の添加量は、活性エネルギー線硬化型樹脂１００重量部に対し０．０１〜０．５重量部が適当である。
【００１６】
ハードコート層（Ｈ）を形成する方法は、特に限定されるものではないが、実用的には、ロールコーター、リバースロールコーター、グラビアコーター、ナイフコーター、バーコーター等による塗工方法が、一般的である。
また、前記のハードコート層（Ｈ）に平均粒子径０．０１〜３μｍの透明な無機或いは有機の超微粒子を混合分散させことにより、一般にアンチグレアと呼ばれる光拡散性の処理を施すことができる。これらの超微粒子は、透明であれば特に限定されるものではないが、低屈折率材料が好ましく、無機の酸化珪素、弗化マグネシウムが安定性、耐熱性等で好適である。これらのハードコート層（Ｈ）は平滑に且つ均一に塗布されるものであり、塗布方法はいかなる方法でも構わない。
【００１７】
被膜層（Ｂ）は、重合可能なアクリル系のモノマーまたはモノマーとオリゴマーとの混合物（ｂ）を硬化させて形成する。後述する透明導電膜層（Ｃ）の耐久性向上のためには、硬化収縮率が０．２％以上１０％以下であればよく、ドライコーティング、ウェットコーティング、どちらでも構わず、特に限定されるものではない。
硬化収縮率は、｛（硬化後の密度−硬化前の密度）／硬化後の密度｝×１００により測定する。
ただし、真空蒸着装置内において、高温の蒸発源の中に挿入したノズルなどから、重合可能なアクリル系のモノマーまたはモノマーとオリゴマーとの混合物（ｂ）を滴下して気化させる手法（フラッシュ蒸着法）を用いて、未硬化の被膜層として基材層（Ａ）上に積層し、紫外線または電子線を照射して硬化すれば、真空蒸着装置内で真空中において、基材層（Ａ）上に連続して、被膜層（Ｂ）と透明導電膜層（Ｃ）または後述する無機物または有機物薄膜層（Ｄ）を積層することができ、効率的で生産コストの低減が可能であるため、現時点では上記手法を用いることが望ましい。
【００１８】
未硬化の被膜層に紫外線を照射して硬化させる場合には、重合可能なアクリル系のモノマーまたはモノマーとオリゴマーとの混合物（ｂ）に光重合開始剤を混合する。具体的な光重合開始剤としては、ベンゾインエーテル類、ベンゾフェノン類、キサントン類、アセトフェノン誘導体などを挙げることができる。これらの光重合開始剤を０．０１〜１０重量％、好ましくは０．１〜２重量％の割合で混合する。
未硬化の被膜層に電子線を照射して硬化させる場合には、蒸着した被膜層の膜厚と、電子線のエネルギー条件、加工速度、除電とのバランスが重要になる。これは、過度の電子線エネルギーを供給すると、蒸着した被膜層に帯電を引き起こし、その結果として、剥離放電によって隣接する層が損傷するおそれがあるためである。
【００１９】
本発明の透明導電性積層フィルムにおける被膜層（Ｂ）の役割は、隣接する透明導電膜層（Ｃ）もしくは無機物または有機物薄膜層（Ｄ）に対して、折り曲げや引っ張りなどの外部応力が加わった場合の保護機能、および、ラミネートなどの通常の加工を施した場合の保護機能である。これにより、耐筆記性などの耐久性が向上する。
さらに、被膜層（Ｂ）に隣接して、ガスバリア性のある無機物または有機物薄膜層（Ｄ）がある場合、被膜層（Ｂ）の形成時の硬化収縮による内部応力によりガスバリア性が向上し、耐筆記性などの耐久性が向上する。上記被膜層（Ｂ）を形成する重合可能なアクリル系のモノマーまたはモノマーとオリゴマーとの混合物（ｂ）の硬化収縮率は０．２％以上１０％以下であることが好ましく、硬化収縮率が０．２％未満であると被膜層（Ｂ）形成時の硬化収縮による内部応力が僅かに生じるだけで、十分な保護機能は得られない。また、硬化収縮率が１０％を超えると被膜層（Ｂ）形成時の硬化収縮による内部応力が過度に働き、隣接する層との密着性が低下する可能性が高くなる。
被膜層（Ｂ）の厚さは、０．１μｍ以上２０μｍ以下であることが好ましい。膜厚が０．１μｍ未満であると、均一な被膜層を形成することは難しく、被膜層（Ｂ）形成時の硬化収縮による内部応力が僅かに生じるだけで、十分な保護機能が発揮できない。また、膜厚が２０μｍを超えると被膜層（Ｂ）形成時の硬化収縮による内部応力が過度に働き、隣接する層との密着性が低下する可能性が高くなる。
上記被膜層（Ｂ）に隣接してガスバリア性のある無機物または有機物薄膜層（Ｄ）がある場合、ガスバリア性を向上させ、耐久性を上げるには、上記被膜層（Ｂ）を形成する重合可能なアクリル系のモノマーまたはモノマーとオリゴマーとの混合物（ｂ）の硬化収縮率はやはり０．２％以上１０％以下であることが好ましく、厚さも、０．１μｍ以上２０μｍ以下であることが好ましい。
【００２０】
本発明の透明導電性積層フィルムにおいて、被膜層（Ｂ）の原材料である、重合可能なアクリル系のモノマーまたはモノマーとオリゴマーとの混合物（ｂ）は、モノアクリレート、ジアクリレートのうちの少なくとも１つを含有し、上記モノアクリレートと上記ジアクリレートを合わせた含有率が５０重量％以上であることが好ましい。すなわち、３官能以上のアクリロイル基を有するアクリレートを合わせた含有率が５０重量％以上であると、被膜層（Ｂ）形成時の硬化収縮率を１０％以下に抑えることが難しく、硬化収縮による内部応力が過度に働き、隣接する層と被膜層（Ｂ）との密着性が低下する可能性が高くなるためである。但し、３官能以上のアクリロイル基を有するアクリレートは架橋度を向上させる効果があるため、強固な被膜層（Ｂ）を形成する際には少量使用することが好ましく、例えばトリアクリレートを混合する場合であれば１０重量％程度が望ましい。
【００２１】
これらのアクリレートとしては、ポリエステルアクリレート、ポリエーテルアクリレート、アクリルアクリレート、ウレタンアクリレート、エポキシアクリレート、シリコーンアクリレート、ポリアセタールアクリレート、ポリブタジエン系アクリレート、メラミンアクリレートなどの重合性が高いアクリル系のモノマーまたはオリゴマーを、適宜選定して用いることができる。
モノアクリレート、ジアクリレートおよびトリアクリレートには様々な種類があり、特に限定されないが、透明導電膜層（Ａ）や無機物または有機物薄膜層（Ｄ）との密着性が良好であって、効率良く未硬化の蒸着被膜層が形成できる事が好ましい。必要に応じ、衛生性に優れたものを選択することが好ましい。具体的には、モノアクリレートとしては、２−ヒドロキシ−３−フェノキシプロピルアクリレート、２−アクリロイロキシエチル−コハク酸、メトキシ−ポリエチレングリコールアクリレート、フェノキシ−ポリエチレングリコールアクリレートなどが挙げられる。ジアクリレートとしては、トリエチレングリコールジアクリレート、トリプロピレングリコールジアクリレート、プロポキシ化ネオペンチルグリコールジアクリレート、１，９−ノナンジオールジアクリレートなどが挙げられる。トリアクリレートとしては、トリメチロールプロパントリアクリレート、エトキシ化トリメチロールプロパントリアクリレートなどが挙げられる。これらの比率は、たとえば、モノアクリレート／ジアクリレート／トリアクリレート＝６０／３０／１０（重量％）に設定することが望ましい。
【００２２】
重合可能なアクリル系のモノマーまたはこのモノマーとオリゴマーとの混合物（ｂ）の粘度は、２００ｍＰａ・ｓ／２５℃以下、より好ましくは１００ｍＰａ・ｓ／２５℃以下であることが望ましい。これは、真空蒸着装置内で、高温の蒸発源の中に挿入したノズルなどから、重合可能なアクリル系のモノマーまたはモノマーとオリゴマーとの混合物（ｂ）を滴下して、瞬間的に気化させて、未硬化の蒸着被膜層を形成する際に、その粘度が高すぎると、高温の蒸発源の中に挿入したノズルなどから少量ずつ一定速度で滴下させることが困難になるためである。
【００２３】
本発明の透明導電性積層フィルムは、液晶ディスプレイ等の表示素子、タッチパネル等の表示入出力装置及び太陽電池変換素子等の電子機器関連部材分野、および食品、日用品、医薬品などの包装分野において包装材料として用いることができるため、重合可能なアクリル系のモノマーまたはモノマーとオリゴマーとの混合物（ｂ）は、そのＰＩＩ(Primary Irritation Index)が２．０以下であることが望ましい。なお、ＰＩＩとは、化学品の皮膚障害の度合を示すものであって、値が小さいほど刺激性が低い。
【００２４】
本発明の透明導電性積層フィルムにおいては、被膜層（Ｂ）または後述する無機物または有機物薄膜層（Ｄ）の表面を、コロナ放電やグロー放電を始めとするプラズマ処理することが望ましい。そうする事で、隣接する層との密着性を向上させる事が出来る。また、原材料として使用した重合可能なアクリル系のモノマーまたはモノマーとオリゴマーとの混合物（ｂ）の未硬化成分を除去して、その硬化度を向上させる為でもある。食品、日用品、医薬品などの包装分野において、包装材料として用いられる際には、硬化度を向上させる事で、食品衛生上などの問題に対処する事にもなる。
この被膜層（Ｂ）をプラズマ処理する際に、ＤＣ電源またはＲＦ電源を用いて、プラズマを連続的に安定して発生させ、重合可能なアクリル系のモノマーまたはモノマーとオリゴマーとの混合物（ｂ）の未硬化成分を効率よく除去するためには、水素、酸素、窒素、二酸化炭素などの通常のガスと、ヘリウム、アルゴンなどの少なくとも１種類の不活性ガスとを含むプラズマ処理用の混合ガスを使用することが望ましい。
【００２５】
透明導電膜層（Ｃ）は、酸化インジウム錫（ＩＴＯ）からなるものであることができる。比抵抗や可視光線透過率を考慮すると、錫の含有率は３〜５０重量％が好ましい。その厚みは、表面抵抗および可視光線透過率に影響するので、要求される表面抵抗と可視光線透過率によって厚みを適宜決定すれば良い。通常は、１０〜５０ｎｍ程度が好ましい。その他、材料として、酸化亜鉛（ＺｎＯ）などを使用しても良い。
また、透明導電膜層（Ｃ）の表面抵抗値は通常、数百Ω／□程度である。
【００２６】
透明導電膜層（Ｃ）の成膜方法としては、真空蒸着法、スパッタリング法、イオンプレーティング法といった従来の公知技術の何れも採用できる。スパッタリング法においては、ターゲットに酸化インジウム錫（ＩＴＯ）を使用しても、インジウム錫合金を使用しても良い。
【００２７】
本発明の透明導電性積層フィルムにおいて、基材層（Ａ）と透明導電膜層（Ｃ）の間に、１層または複数層からなる無機物または有機物薄膜層（Ｄ）と被膜層（Ｂ）が交互に積層されている、すなわち「Ｃ／（Ｂ／Ｄ）×ｎ／Ｂ／Ａ」または「Ｃ／（Ｂ／Ｄ）×ｎ／Ａ」または「Ｃ／（Ｄ／Ｂ）×ｎ／Ｄ／Ａ」もしくは「Ｃ／（Ｄ／Ｂ）×ｎ／Ａ」（ｎは１以上の整数）という構成（図２）にすると、透明導電性積層フィルムのガスバリア性が向上し、それに伴い耐久性も向上するので好ましい。
【００２８】
無機物または有機物薄膜層（Ｄ）には、無機酸化物層として、酸化珪素（ＳｉＯｘ）薄膜（ｘは２に近いほど好ましい）、酸化アルミニウム（ＡｌＯｘ）薄膜、酸化マグネシウム（ＭｇＯ）薄膜などが用いられる。中でも、透明性、酸素や水蒸気を遮断するガスバリア性、およびそれに伴う耐久性向上の点から、酸化珪素（ＳｉＯｘ）が好ましい。
その他、光学特性（透過率、色味など）を調整する目的で、違う屈折率の層を積層する事も出来る。例えば高屈折率材料として、酸化チタン、酸化ジルコニウム、酸化ハフニウム、酸化セリウム、酸化タンタル等の電気絶縁性金属酸化物の他、酸化インジウム、酸化錫、インジウム−錫酸化物（ＩＴＯ）、酸化亜鉛等の導電性金属酸化物も使用できる。導電性金属酸化物を用いた場合は、反射防止効果に加え導電性を付加できる。一方、低屈折率材料（例えば屈折率が１．３〜１．５の範囲）も、条件を満たすものであれば特に限定されるものではなく、代表的な材料として酸化珪素、フッ化マグネシウムなどが上げられる。屈折率を調整する材料として、ほかには、金属酸化物の混合物、金属酸化物以外でも無機や有機のフッ化物などが使用できる。
【００２９】
無機物または有機物薄膜層（Ｄ）の形成方法は特に限定されるものではないが、基材層（Ａ）の表面に、酸化珪素（ＳｉＯｘ）薄膜をより速い速度で積層する場合には、現時点では真空蒸着法が最も優れている。現時点の真空蒸着法において、真空蒸着装置内での蒸発源材料の加熱手段としては、電子線加熱方式や抵抗加熱方式や誘導加熱方式などが好ましい。また基材層（Ａ）や被膜層（Ｂ）との密着性を向上させるために、プラズマアシスト法やイオンビームアシスト法などを用いることも可能である。さらに、蒸着薄膜層の透明性を上げるために、酸素ガスなど吹き込んで反応性蒸着を行ってもよい。
【００３０】
本発明の透明導電性積層フィルムにおいて、無機物または有機物薄膜層（Ｄ）は、透明であり、かつ酸素、水蒸気などの収容物を変質させる気体を遮断する優れたガスバリア性を有するようにする事が出来る。この１層または複数層からなる無機物または有機物薄膜層（Ｄ）の各層の厚さは、通常５〜２００ｎｍ、より好ましくは５〜１００ｎｍである。ここで、膜厚が５ｎｍ未満であると、均一な薄膜層が得られないことがあり、ガスバリア性が出ず、耐久性向上の機能を十分に果たすことができない。一方、蒸着により成膜した場合は、膜厚が２００ｎｍを越えると、薄膜層に折り曲げや引っ張りなどの外部応力が加わると、蒸着薄膜層に亀裂を生じ、耐久性が悪化するおそれがある。有機系材料を用いてウェットコーティングにて形成した層の場合は、通常は数１０μｍ程度までの厚さまでなら問題ない。
【００３１】
本発明の透明導電性積層フィルムは、直径８ｍｍのポリアセタールペン（ペン全体がポリアセタール製であり、ペン先は円筒状であり、該円筒の直径が８ｍｍである）を用いて、２５０ｇ荷重で１０万往復（３往復／１秒、片道距離３５ｍｍ）した後、等間隔に電圧測定を行い、直線近似した値と実測値とのズレ（リニアリティ）が１．０％以下であることを特徴とする。以下、このリニアリティの測定法（筆記特性評価法）を、図面に沿って説明する。
【００３２】
まずリニアリティについて説明する。
図３は、リニアリティの測定法を説明するためのグラフである。基準となる電極から測定点までの距離と電圧との関係を測定すると、この図３の示す鎖線のように、理想的には直線となる筈である（理想電圧）。しかし、実際には、その距離と電圧との関係は、図３に示す実線のように曲線となる（測定電圧）。ここで、理想電圧値とのズレの最大値（△Ｖｍａｘ）と、その距離での理想電圧の値（Ｖ）を用いて、以下の式より、リニアリティを算出する。
リニアリティ［％］＝（△Ｖmax／Ｖ）×１００
【００３３】
図４は、本発明のタッチパネルサンプルのリニアリティを測定する状態を示す模式的断面図である。この図において、タッチパネルサンプルは、導電膜付きガラス１上に、スペーサー２を介して、透明導電性積層フィルム３が積層され、さらにその上に接着層４を介してハードコート付き偏光フィルム５が積層されてなる。このタッチパネルの透明電極として使用される透明導電性積層フィルム３のリニアリティを測定する場合は、この図４に示すように、直径８ｍｍのポリアセタールペン６を用いて、２５０ｇ荷重で１０万往復（速度：３往復／１秒、片道距離３５ｍｍ）する。なお、透明導電性積層フィルム３において、透明導電膜層（Ｃ）がポリアセタールペン６側である。
【００３４】
図５は、本発明のタッチパネルサンプルのリニアリティを測定する状態を示す模式的平面図である。ポリアセタールペン６を摺動させる場合は、この図５に示すように、電極７の間（摺動部８）を往復摺動させる。測定は、具体的には図５に示すように、５ｃｍ×９ｃｍ角に切ったサンプルの９ｃｍ方向に電圧を５Ｖ印加し、１ｃｍ間隔で電圧を測定し、理想値からのズレ（△Ｖmax）を算出する。
【実施例】
【００３５】
以下、本発明を実施例および比較例により説明するが、本発明は下記例に制限されない。
【００３６】
＜実施例１＞
基材層（Ａ）として厚さ１００μｍのニ軸延伸ポリエチレンテレフタレート（ＰＥＴ）フィルムを用意し、ハードコート層（Ｈ）を形成する材料として、商品名  ライトアクリレートＤＰＥ−６Ａ（共栄社製、アクリル６官能）８０重量部と、商品名  エポリード３０２（ダイセル化学社製、エポキシ３官能）を２０重量部と、商品名  サイクロマーＭ−１００（ダイセル化学社製）５重量部と、商品名  イルガキュア９０７  （チバガイギー社製）を２重量部と、商品名  アデカオプトマーＳＰ−１５０（旭電化社製）を３重量部を用い、メチルエチルケトン中に混合溶解し、ロールコータにてＰＥＴフィルム上に１０μmの厚さに塗布し、オーブンにて溶媒除去後紫外線照射により硬化させ、ハードコート層（Ｈ）膜を得た。ハードコート層（Ｈ）を形成した面と反対側に、大気圧下において、２−ヒドロキシ−３−フェノキシプロピルアクリレートとプロポキシ化ネオペンチルグリコールジアクリレートとエトキシ化トリメチロールプロパントリアクリレートとの６０／３０／１０（重量％）の混合物（ｂ）（硬化収縮率：６．３％）をメチルエチルケトンにて希釈したアクリル固形分５０重量％の希釈混合液を基材層（Ａ）上に塗布し、７０℃乾燥にてメチルエチルケトンを十分に蒸発させた後、電子線を照射して硬化させ、厚さ０．５μｍの被膜層（Ｂ）を形成した。その後、真空蒸着装置内で、ＤＣマグネトロンスパッタリング法により、酸化インジウム錫（ＩＴＯ）を表面抵抗値が５００Ω／□になる膜厚（約２０ｎｍ）を成膜し、透明導電膜層（Ｃ）を形成した。
【００３７】
＜実施例２＞
実施例１と同様にして、ハードコート層（Ｈ）を形成した基材層（Ａ）を用意し、ハードコート層（Ｈ）を形成した面の反対側に、フラッシュ蒸着法により、２−ヒドロキシ−３−フェノキシプロピルアクリレートとプロポキシ化ネオペンチルグリコールジアクリレートとエトキシ化トリメチロールプロパントリアクリレートとの６０／３０／１０（重量％）の混合物（ｂ）（硬化収縮率：６．３％）を、高温の蒸発源に滴下して気化させ、厚さ０．５μｍの未硬化の蒸着被膜層を積層した。この蒸着被膜層に電子線を照射して硬化させ、被膜層（Ｂ）を形成した。その後、真空蒸着装置内で、ＤＣマグネトロンスパッタリング法により、酸化インジウム錫（ＩＴＯ）を表面抵抗値が５００Ω／□になる膜厚（約２０ｎｍ）を成膜し、透明導電膜層（Ｃ）を形成した。
【００３８】
＜実施例３＞
実施例１と同様にして、ハードコート層（Ｈ）を形成した基材層（Ａ）を用意し、ハードコート層（Ｈ）を形成した面の反対側に、実施例２と同様にして被膜層（Ｂ）を形成した後、ＤＣ電源を用い窒素とアルゴンとの１／１混合ガスをプラズマ化して、被膜層（Ｂ）の表面をプラズマ処理した。その後、真空蒸着装置内で、ＤＣマグネトロンスパッタリング法により、酸化インジウム錫（ＩＴＯ）を表面抵抗値が５００Ω／□になる膜厚（約２０ｎｍ）を成膜し、透明導電膜層（Ｃ）を形成した。
【００３９】
＜実施例４＞
実施例１と同様にして、ハードコート層（Ｈ）を形成した基材層（Ａ）を用意し、真空蒸着装置内に設置した。電子線加熱方式で酸化珪素を蒸発させて、基材層（Ａ）上に厚さ２０ｎｍの酸化珪素（ＳｉＯｘ）蒸着薄膜からなる無機物または有機物薄膜層（Ｄ）を積層した。その後、実施例２と同様にして、被膜層（Ｂ）、透明導電膜層（Ｃ）を形成した。
【００４０】
＜実施例５＞  
実施例１と同様にして、ハードコート層（Ｈ）を形成した基材層（Ａ）を用意した。続いて、テトラエチルオルソシリケート（Ｓｉ（ＯＣ２Ｈ５ ）４、 以下ＴＥＯＳと略記）８．７ｇに０．０１Ｎの塩酸９１．３ｇを加え３０分撹拌した加水分解溶液（ＳｉＯ２ 濃度３％）とポリビニルアルコール（重合度２４００、鹸化度９８．５％）の３％水溶液を重量比で６０／４０になるように混合して複合溶液を作成した後、トリレンジイソシアネートをイソプロピルアルコールで希釈したものを前記複合溶液に固形分が重量比で５％になるように添加して３元系複合溶液を作成した。これらの溶液をハードコート層（Ｈ）と反対の面にバーコーターでコーティング後、乾燥機で１２０℃で１０分間乾燥して膜厚０．３μｍの無機物または有機物薄膜層（Ｄ）を形成した。その後、実施例４と同様にして、無機物または有機物薄膜層（Ｄ）、被膜層（Ｂ）、透明導電膜層（Ｃ）を形成した。
【００４１】
＜実施例６＞
実施例１と同様にして、ハードコート層（Ｈ）を形成した基材層（Ａ）を用意し、実施例４と同様に、無機物または有機物薄膜層（Ｄ）、被膜層（Ｂ）を順に積層し、その後さらに、実施例４と同様にして、無機物または有機物薄膜層（Ｄ）、被膜層（Ｂ）、透明導電膜層（Ｃ）を順に形成した。
【００４２】
＜実施例７＞
実施例１と同様にして、ハードコート層（Ｈ）を形成した基材層（Ａ）を用意し、実施例２と同様に被膜層（Ｂ）を形成し、その後実施例４と同様にして、無機物または有機物薄膜層（Ｄ）、被膜層（Ｂ）、透明導電膜層（Ｃ）を順に形成した。
【００４３】
＜実施例８＞
実施例１と同様にして、ハードコート層（Ｈ）を形成した基材層（Ａ）を用意し、実施例７と同様に被膜層（Ｂ）、無機物または有機物薄膜層（Ｄ）、被膜層（Ｂ）を形成し、さらに実施例７と同様に、無機物または有機物薄膜層（Ｄ）、被膜層（Ｂ）、透明導電膜層（Ｃ）を順に形成した。
【００４４】
＜実施例９＞
実施例１と同様にして、ハードコート層（Ｈ）を形成した基材層（Ａ）を用意し、実施例２と同様に、被膜層（Ｂ）を形成し、その上に実施例４と同様に、無機物または有機物薄膜層（Ｄ）を形成し、その上に実施例１と同様に透明導電膜層（Ｃ）を形成した。
【００４５】
＜実施例１０＞
実施例１と同様にして、ハードコート層（Ｈ）を形成した基材層（Ａ）を用意し、実施例９と同様に、被膜層（Ｂ）、無機物または有機物薄膜層（Ｄ）を形成し、さらに実施例９と同様に、被膜層（Ｂ）、無機物または有機物薄膜層（Ｄ）、透明導電膜層（Ｃ）を形成した。
【００４６】
＜実施例１１＞
実施例１と同様にして、ハードコート層（Ｈ）を形成した基材層（Ａ）を用意し、実施例４と同様に、無機物または有機物薄膜層（Ｄ）を形成し、さらに実施例９と同様に、被膜層（Ｂ）、無機物または有機物薄膜層（Ｄ）、透明導電膜層（Ｃ）を形成した。
【００４７】
＜実施例１２＞
実施例１と同様にして、ハードコート層（Ｈ）を形成した基材層（Ａ）を用意し、実施例４と同様に、無機物または有機物薄膜層（Ｄ）を形成し、さらに実施例９と同様に、被膜層（Ｂ）、無機物または有機物薄膜層（Ｄ）を形成し、さらに実施例９と同様に、被膜層（Ｂ）、無機物または有機物薄膜層（Ｄ）、透明導電膜層（Ｃ）を形成した。
【００４８】
＜比較例１＞
実施例１の透明導電性積層フィルムにおいて、基材層（Ａ）上に、被膜層（Ｂ）は積層せず、透明導電膜層（Ｃ）を形成した。
【００４９】
＜比較例２＞
実施例１の透明導電性積層フィルムにおいて、ハードコート層（Ｈ）を形成しなかった。その他の条件は、実施例１と同様であった。
【００５０】
＜比較例３＞
実施例２の透明導電性積層フィルムにおいて、被膜層の厚みを２０μｍにした。その他の条件は実施例２と同様であった。
【００５１】
＜比較例４＞
実施例２の透明導電性積層フィルムにおいて、被膜層の厚みを０．１μｍにした。その他の条件は実施例２と同様であった。
【００５２】
＜比較例５＞
実施例２の透明導電性積層フィルムにおいて、被膜層の厚みを０．０５μｍにした。その他の条件は実施例２と同様であった。
【００５３】
＜比較例６＞
実施例１の透明導電性積層フィルムにおいて、２−ヒドロキシ−３−フェノキシプロピルアクリレートとプロポキシ化ネオペンチルグリコールジアクリレートとエトキシ化トリメチロールプロパントリアクリレートとの６０／３０／１０（重量％）の混合物（ｂ）（硬化収縮率：６．３％）の代わりに、トリプロピレングリコールジアクリレート（硬化収縮率：１１．５％）を用いた。その他の条件は実施例１と同様であった。
【００５４】
＜比較例７＞
実施例１の透明導電性積層フィルムにおいて、２−ヒドロキシ−３−フェノキシプロピルアクリレートとプロポキシ化ネオペンチルグリコールジアクリレートとエトキシ化トリメチロールプロパントリアクリレートとの６０／３０／１０（重量％）の混合物（ｂ）（硬化収縮率：６．３％）の代わりに、２−ヒドロキシ−３−フェノキシプロピルアクリレートとトリプロピレングリコールジアクリレートとの５０／５０（重量％）の混合物（ｂ）（硬化収縮率：１０．１％）を用いた。その他の条件は実施例１と同様であった。
【００５５】
＜比較評価＞
１．筆記耐性（リニアリティ評価）
実施例１〜１２および比較例１〜７について、筆記耐性を、リニアリティ測定により評価した。導電膜付きガラス１の導電膜はＳｎＯ2膜、スペーサー２の材質はアクリル系樹脂、幅は１００μｍ、高さは２００μｍ、接着剤４の厚みは２０μｍ、ハードコート付き偏光フィルム５の硬度は２Ｈ以上、厚みは１８０μｍのものを用いた。リニアリティ値［％］は、１．０以下を○、１．０超〜１．２を△、１．２超を×とした。
ポリアセタールペンの摺動を１０万往復する前の状態では、各サンプルともリニアリティは１．０％以下だった。
２．酸素透過度
実施例１〜１２および比較例１〜７について、モダンコントロール社製の酸素透過度計（MOCON OX-TRAN 2/21）により、３０℃−７０％ＲＨ雰囲気下での酸素透過度（ｃｃ／ｍ２・２４ｈ・ＭＰａ）を測定した。
２０ｃｃ／ｍ２・２４ｈ・ＭＰａ以下を○、２０超〜１００ｃｃ／ｍ２・２４ｈ・ＭＰａを△、１００ｃｃ／ｍ２・２４ｈ・ＭＰａ超を×とした。
３．水蒸気透過度
実施例１〜１２および比較例１〜７について、モダンコントロール社製の水蒸気透過度計（MOCON PERMATRAN-W 3/31）により、４０℃−９０％ＲＨ雰囲気下での水蒸気透過度（ｇ／ｍ２・２４ｈ）を測定した。
２ｇ／ｍ２・２４ｈ以下を○、２超〜４ｇ／ｍ２・２４ｈを△、４ｇ／ｍ２・２４ｈ超を×とした。
４．耐アルカリ性
実施例１〜１２および比較例１〜７について、３．５％ＫＯＨ水溶液に３分浸漬後の抵抗値（Ｒ）を測定した（２３℃環境下）。浸漬前の抵抗値はＲ０とする。
Ｒ／Ｒ０≦１．１を○、１．１＜Ｒ／Ｒ０＜１．２を△、１．２＜Ｒ／Ｒ０を×とした。
【００５６】
これらの測定結果を表１に示す。
【００５７】
【表１】
2010173137.tif 000003
【符号の説明】
【００５８】
１・・・導電膜付きガラス
２・・・スペーサー
３・・・透明導電性積層フィルム
４・・・接着層
５・・・ハードコート付き偏光フィルム
６・・・ポリアセタールペン
７・・・電極
８・・・摺動部
【図１】
2010173137.tif 000004
【図２】
2010173137.tif 000005
【図３】
2010173137.tif 000006
【図４】
2010173137.tif 000007
【図５】
2010173137.tif 000008